(57)【要約】【課題】本発明は、簡便かつ低コストで作製でき、基材上の指定した領域にのみ細胞接着が可能な細胞接着基材を提供することを目的とする。【解決手段】以下の工程を順次備える細胞接着基材を作製する。（ａ）細胞培養基板上に２−メタクリロイルオキシエチルホスホリルコリン（ＭＰＣ）の重合体を塗布する工程；（ｂ）ＭＰＣの重合体を塗布した細胞培養基板上に所定の形状の孔を有するマスクを載せる工程；（ｃ）マスクを載せた細胞培養基板をプラズマ処理する工程；【選択図】なし【特許請求の範囲】
【請求項１】
以下の工程（ａ）〜（ｃ）を順次備えることを特徴とする細胞接着基材の作製方法。
（ａ）細胞培養基板上に２−メタクリロイルオキシエチルホスホリルコリン（ＭＰＣ）の重合体を塗布する工程；
（ｂ）ＭＰＣの重合体を塗布した細胞培養基板上に所定の形状の孔を有するマスクを載せる工程；
（ｃ）マスクを載せた細胞培養基板をプラズマ処理する工程；
【請求項２】
２−メタクリロイルオキシエチルホスホリルコリン（ＭＰＣ）の重合体が、２−メタクリロイルオキシエチルホスホリルコリン（ＭＰＣ）とメタクリル酸ブチルからなる共重合体であることを特徴とする請求項１記載の細胞接着基材の作製方法。
【請求項３】
２−メタクリロイルオキシエチルホスホリルコリン（ＭＰＣ）とブチル（メタ）アクリレートの共重合体が、以下の式（II）で示される化合物であることを特徴とする請求項１又は２記載の細胞接着基材の作製方法。
2019110819.tif 000005
式（II）中、ｍ、ｎは各構成単位のモル比を示すための数字であり、モル比でｍ／ｎ＝７０／３０〜９０／１０である。）
【請求項４】
細胞培養基板がガラス製であることを特徴とする請求項１〜３のいずれか記載の細胞接着基材の作製方法。
【請求項５】
細胞培養基板の表面が親水化処理されていることを特徴とする請求項１〜４のいずれか記載の細胞接着基材の作製方法。
【発明の詳細な説明】
【技術分野】
【０００１】
本発明は、細胞接着領域と非細胞接着領域とを備えた細胞接着基材の作製方法に関する。
【背景技術】
【０００２】
カバースリップやシャーレなどの培養基板表面上の指定した微小領域にのみ培養細胞を接着又は配列させる技術が現在世界中で研究が進められている。この技術を使えば、細胞の運動、細胞の増殖、細胞死、細胞の分化制御などの観察が可能となるほか、細胞に対する薬剤の効果確認が容易となる。
【０００３】
培養基材表面上に培養細胞を接着又は配列させる技術としては、例えば、基板と、前記基板表面に設けられたポリエチレングリコール層と、前記ポリエチレングリコール層上に配置された細胞外マトリクスを含む、細胞固定化用基板が提案されている（特許文献１参照）。また、光触媒の作用により細胞の接着性が変化する細胞接着性変化材料でカバースリップをコートして、マスクを入れて光照射することでパターン化した接着領域を作製する方法が提案されている（特許文献２参照）。
【０００４】
一方、親水性表面の作製に関し、基盤材料を低温ガスプラズマ中で処理することにより、前記基盤材料に親水性表面を形成することからなる細胞培養基盤作製方法が提案されている（特許文献３参照）。
【先行技術文献】
【特許文献】
【０００５】
【特許文献１】特開２０１２−１８７０７２号公報
【特許文献２】特開２００４−３４４０２５号公報
【特許文献３】特開平６−３０３９６３号公報
【発明の概要】
【発明が解決しようとする課題】
【０００６】
上記特許文献１に記載の方法では、ポリエチレングリコールを用いており、ポリエチレングリコールでは細胞接着を完全に阻害できないという問題があった。さらに、マイクロパターン形成にはインクジェット印刷技術が必要となり、基板の作製は非常に煩雑で、かつ基板自体が高価になるという問題もあった。
【０００７】
また、上記特許文献２に記載の方法では、一時的に細胞を基材上に固定することは可能であるが、光触媒の作用により細胞の接着性が変化するという特殊な細胞接着性変化材料を用いる必要があり高価となるほか、長時間細胞が接着領域に維持することが難しいという問題があった。そのため、例えば運動性の細胞を観察する場合に、細胞が顕微鏡視野から出てしまい、同じ細胞を長時間観察し続けることができないという問題があった。
【０００８】
さらに、上記特許文献３に記載の方法は、細胞が接着することは可能であるものの、細胞接着能力が低いという問題があった。
【０００９】
そこで、本発明の課題は、簡便かつ低コストで作製でき、基材上の指定した領域にのみ細胞接着が可能な細胞接着基材を提供することにある。
【課題を解決するための手段】
【００１０】
本発明者らは、上記課題を解決するために鋭意検討を行うなかで、基板上に非細胞接着性の２−メタクリロイルオキシエチルホスホリルコリン（ＭＰＣ）の重合体を塗布し、その上面の特定の領域を、微細孔を有するマスクをしたうえでプラズマ処理をすることで、プラズマ処理された領域、すなわちマスクをしていない微細孔領域のみにおいて細胞接着が可能な基板を作製することが可能であることを見出し、本発明を完成した。
【００１１】
すなわち、本発明は、以下のとおりである。
（１）以下の工程（ａ）〜（ｃ）を順次備えることを特徴とする細胞接着基材の作製方法。
（ａ）細胞培養基板上に２−メタクリロイルオキシエチルホスホリルコリン（ＭＰＣ）の重合体を塗布する工程；
（ｂ）ＭＰＣの重合体を塗布した細胞培養基板上に所定の形状の孔を有するマスクを載せる工程；
（ｃ）マスクを載せた細胞培養基板をプラズマ処理する工程；
（２）２−メタクリロイルオキシエチルホスホリルコリン（ＭＰＣ）の重合体が、２−メタクリロイルオキシエチルホスホリルコリン（ＭＰＣ）とブチル（メタ）アクリレートからなる共重合体であることを特徴とする上記（１）記載の細胞接着基材の作製方法。
（３）２−メタクリロイルオキシエチルホスホリルコリン（ＭＰＣ）とメタクリル酸ブチルの共重合体が、以下の式（II）で示される化合物であることを特徴とする上記（１）又は（２）記載の細胞接着基材の作製方法。
2019110819.tif 000002
式（II）中、ｍ、ｎは各構成単位のモル比を示すための数字であり、モル比でｍ／ｎ＝７０／３０〜９０／１０である。）
（４）細胞培養基板がガラス製であることを特徴とする上記（１）〜（３）のいずれか記載の細胞接着基材の作製方法。
（５）細胞培養基板の表面が親水化処理されていることを特徴とする上記（１）〜（４）のいずれか記載の細胞接着基材の作製方法。
【発明の効果】
【００１２】
本発明により、所望の形状又は大きさの領域のみで細胞が培養可能な基材を簡便かつ低コストで作製可能となる。また、マスクの形状又は大きさは自在に変えることができるため、所望の形状や大きさで細胞を培養して細胞シートを作製することが可能となる。
【図面の簡単な説明】
【００１３】
【図１】本発明における細胞接着基材の作製方法の概略を示す図である。
【図２】細胞非接着領域をＣｅｌｌＭａｓｋ  Ｏｒａｎｇｅで染色する場合のイメージを示す図である。
【図３】（ａ）本発明の細胞接着基材の作製方法によってパターン状に接着領域を作製した培養基材上に細胞性粘菌を含む培養液を載せて、その後培養液を吸引して除去した直後の写真、及び（ｂ）２４時間ほど培養後の最後の２時間の動画像を平均化した写真である。
【図４】（ａ）市販の線状の細胞接着性制御パターンを有する細胞接着基材を用いて、上記と同様に前記細胞接着基材上に細胞性粘菌を含む培養液を載せて、その後培養液を吸引して除去した直後の写真、及び（ｂ）２時間ほど培養した状況の写真である。
【図５】（ａ）細胞粘菌の代わりにアフリカミドリザルの培養細胞であるＣｏｓ１細胞を用いて、図３と同様に前記細胞接着基材上に該細胞を含む培養液を載せて、その後培養液を吸引して除去した直後の写真、及び（ｂ）２４時間ほど培養した状況の写真である。
【図６】（ａ）マスクの孔としてダイヤ型とし、マスクの孔に沿った形状の細胞シートを作製した結果、（ｂ）マスクの孔としてスペード型とし、マスクの孔に沿った形状の細胞シートを作製した結果を示す図である。
【図７】蛍光色素（ＣｅｌｌＭａｓｋ  Ｏｒａｎｇｅ）で細胞非接着領域を染色して蛍光顕微鏡で観察した結果を示す図である。
【発明を実施するための形態】
【００１４】
図１は、本発明における細胞接着基材の作製方法の概略を示す図である。カバースリップに所定の形状の孔（図１では四角）を有するマスクを載せ、プラズマ処理を行う。その結果、プラズマ処理を行った領域（マスクの孔の領域）は細胞接着領域、プラズマ処理を行っていない領域（マスク領域）は細胞非接着領域としてパターン化が可能となる。
【００１５】
また、図２に示すように、ＣｅｌｌＭａｓｋ  Ｏｒａｎｇｅのような蛍光を発する色素を用いれば、細胞接着領域と細胞非接着領域を区別することが容易となる。
【００１６】
本発明における細胞培養基板の材質としては、細胞を培養でき、細胞を顕微鏡で観察できるものであればよく、顕微鏡観察をする上で透過性の観点から、ガラス、石英、セラミック、サファイナなどの透明無機材料や、ポリスチレン、ポリプロピレン、ポリメタクリルアクリルアミドなどの高分子化合物を好適に挙げることができる。また、細胞培養基板の形状としては特に制限されず、カバースリップ形状、シャーレ形状、ボトムディッシュ形状などを挙げることができる。
【００１７】
上記細胞培養基板は油などの表面の汚れを除去し、その後のＭＰＣなどの重合体の塗布において細胞培養基板と上記重合体との接着性を高めるために親水化処理されていてもよく、親水化処理としては、プラズマ処理や、酸又はアルカリ処理や、有機溶媒処理を挙げることができる。
【００１８】
本発明における細胞の種類としては原生生物、動物細胞、植物細胞、細菌、酵母を例示することができる。
【００１９】
原生生物としては、細胞性粘菌、アメーバ、藻類、繊毛虫を例示することができ、細胞性粘菌としては、キイロタマホコリカビ（Ｄｉｃｔｙｏｓｔｅｌｉｕｍ  ｄｉｓｃｏｉｄｅｕｍ）の細胞を好適に例示することがでる。動物細胞を用いる場合、由来としてはヒト、サル、マウス、ラット、ハムスター、ウサギ、ヤギ、ヒツジ、ウマ、ブタ、イヌなどの哺乳動物由来を挙げることができ、細胞の種類としてはプライマリー細胞、細胞株、受精卵、神経細胞などの哺乳動物細胞を例示することができる。動物細胞を用いる場合には、接着性細胞でも浮遊性細胞でもよいが、接着性細胞を好適に例示することができる。また、植物細胞としては、ニコチアナ・タバカム、シロイヌナズナ由来の細胞を例示することができる。細菌としては、大腸菌、古細菌、マイコプラズマを例示することができる。なお、細胞や細菌としては、細胞壁溶解酵素などで細胞壁を分解したプロトプラストであることが好ましい。
【００２０】
本発明における２−メタクリロイルオキシエチルホスホリルコリン（ＭＰＣ）の重合体としては、次の式（Ｉ）に示すＭＰＣ単量体からなる単重合体であっても、ＭＰＣ単量体とＭＰＣ以外の単量体からなる共同重合体であってもよい。
【００２１】
2019110819.tif 000003
【００２２】
ＭＰＣ以外の単量体としては、メチル（メタ）アクリレート、エチル（メタ）アクリレート、ブチル（メタ）アクリレート、ラウリル（メタ）アクリレート、ステアリル（メタ）アクリレート、２−エチルヘキシル（メタ）アクリレート等のアルキル（メタ）アクリレートや、ベンジル（メタ）アクリレート、フェノキシエチル（メタ）アクリレート、シクロヘキシル（メタ）アクリレート、ポリプロピレングリコールモノ（メタ）アクリレート、ポリテトラメチレングリコールモノ（メタ）アクリレート、ポリプロピレングリコールジ（メタ）アクリレート、ポリテトラメチレングリコールモノ（メタ）アクリレート、ポリプロピレングリコールポリエチレングリコールモノ（メタ）アクリレート、メタクリル酸ナトリウム、２−ヒドロキシ−３−メタクリロイルオキシプロピルトリメチルアンモニウムなどを挙げることができ、ブチル（メタ）アクリレートを好適に挙げることができる。なお、上記「（メタ）アクリレート」とは、アクリレート又はメタクリレートを意味する。２−メタクリロイルオキシエチルホスホリルコリン（ＭＰＣ）とブチル（メタ）アクリレートとの共重合体の例を以下の式（II）に示す。
【００２３】
2019110819.tif 000004
【００２４】
式（II）中、ｍ、ｎは各構成単位のモル比を示すための数字であり、モル比でｍ／ｎ＝７０／３０〜９０／１０である。）
【００２５】
本発明のマスクの材質としては、ポリイミド、アルミニウム、ナイロンなどを挙げることができる。マスクの孔は細胞を培養したい領域に合わせて任意の大きさ、形状とすることができる。
【００２６】
上記「細胞培養基板上に２−メタクリロイルオキシエチルホスホリルコリン（ＭＰＣ）の重合体を塗布する工程」におけるＭＰＣ重合体の塗布方法としては特に制限されないが、ＭＰＣ重合体をエタノールなどの有機溶媒に溶解し、かかる溶解液を、スピンコーターなどの回転式塗布装置を用いて細胞培養基板上に塗布する方法を挙げることができる。
【００２７】
上記「マスクを載せた細胞培養基板をプラズマ処理する工程」におけるプラズマ処理時間としては特に制限されないが、１０〜６０秒、好ましくは２０〜４０秒を挙げることができる。ＭＰＣ上では細胞が接着しないが、上記プラズマ処理によって細胞が接着できるようになる。
【実施例】
【００２８】
以下、実施例により本発明をより具体的に説明するが、本発明の技術的範囲はこれらの
例示に限定されるものではない。
【００２９】
１．培養基材の作製
ガラスボトムディッシュ（Ｄ１１１３０Ｈ、松浪硝子工業社製）を真空デバイス（ＰＢ−１：真空デバイス社製）により、真空引きを１分、その後プラズマ処理（第一プラズマ処理）を３０秒間行い、基材表面を親水処理した。プラズマ処理後、スピンコーターを用いて、０．５％のＬｉｐｉｄｕｒｅ−ＣＭ５２０６（登録商標）（２−メタクリロイルオキシエチルホスホリルコリンとブチル（メタ）アクリレートの共重合体：日油株式会社）を含むエタノール溶液１０μＬをカバースリップ上に塗布した。乾燥後、塗布面の上から後述の幅の孔を持ち、厚さ５−１５μｍのアルミニウム又はポリイミドからなるマスク（松陽産業社製）を載せた。次いで、マスクを載せた上記ガラスボトムディッシュの上面から真空デバイス（ＰＢ−１０：真空デバイス社製）で３０秒間プラズマ処理（第二プラズマ処理）して培養基材を作製した。このプラズマ処理により、プラズマ処理された領域は細胞接着領域となり、プラズマ処理されていない領域（マスクを載せた領域）は細胞非接着領域とした。なお、コントロールとして、第二プラズマ処理なしの培養基材を作製した。
【００３０】
２．細胞性粘菌の接着
上記で作製した培養基材上に、細胞性粘菌キイロタマホコリカビ（Ｄｉｃｔｙｏｓｔｅｌｉｕｍ  ｄｉｓｃｏｉｄｅｕｍ）１〜２×１０６Ｃｅｌｌｓ含むＨＬ５培養液２ｍＬを載せて１０分以上２２℃で静置した。マスクは多数の円形細孔を有するものを用いた。その後培養基材上の培養液を吸引して培養基材に付着しなかった細胞を含む培養液を除去し、さらに１時間、２２℃で培養した。培養液を吸引して除去した直後、又はその後引き続き２４時間ほど培養した培養基材を位相差顕微鏡で観察した。培養液を吸引して除去した直後の画像、及び２４時間培養後の最後の２時間の動画像を平均化した画像をそれぞれ図３（ａ）、（ｂ）に示す。
【００３１】
図３（ａ）、（ｂ）に示すように、細胞性粘菌は細胞接着領域に接着し、培養２４時間培養後もマスクされていない細胞接着領域のみに接着して培養されていることが確認された。したがって、本発明を用いれば培養する細胞が細胞接着領域にとどまることから細胞の運動を制限できる。また、顕微鏡視野の大きさの接着領域を用意すれば，運動性の細胞を観察する場合に運動領域を制限できるので、細胞が顕微鏡視野から出ることなく長時間細胞の観察を続けることや、細胞運動の軌道を人為的に制御したうえで細胞の行動解析を行うことができる。これにより、細胞周期の全過程の細胞内の分子の動態を追跡することが可能となる。なお、図では示していないが、コントロールの培養基材では、細胞性粘菌が接着せず、培養液を吸引すると培養基材に細胞は残らなかった。
【００３２】
３．市販の細胞接着基板との比較
市販の線状の細胞接着性制御パターンを有する細胞接着基板「ＣｙｔｏＧｒａｐｈ（登録商標）」（大日本印刷社製）上にＨＬ５培養液で培養した細胞性粘菌（１×１０６個を載せて１０分以上２２℃で静置した。制御パターンは幅１０μｍであった。その後、培養基材上の培養液を吸引して除去し、さらに１時間、２２℃で培養した。培養液を吸引して除去した直後、又はその後引き続き２時間培養した培養基材を位相差顕微鏡で観察した。培養液を吸引して除去した直後の画像、及び２時間培養した状況の動画像を平均化した画像をそれぞれ図４（ａ）、（ｂ）に示す。
【００３３】
図４（ａ）、（ｂ）に示すように、細胞性粘菌を載せた直後は細胞性粘菌が細胞接着性制御パターン領域に接着しているが、その後２時間経過後に、細胞接着性制御パターン以外の領域にも移動していることが確認された。
【００３４】
４．Ｃｏｓ１細胞の培養
細胞性粘菌と同様にアフリカミドリザルの培養細胞であるＣｏｓ１細胞でも培養を行った。マスクは直径１００μｍの多数の円形細孔を有するもの（松陽産業社製）を用いた以外、上記細胞性粘菌の場合と同様の方法でプラズマ処理及び細胞培養（２４時間培養）を行った。結果を図５（ａ）、（ｂ）に示す。
【００３５】
図５（ａ）、（ｂ）に示すように、細胞性粘菌だけでなく動物細胞においても細胞接着領域のみに接着して培養していることが確認された。また、マスクの孔を任意の形状とすることで細胞接着領域の形状を自由に設計し、任意の領域で細胞を培養できることが確認された。かかる結果から、例えば、図５（ａ）のように円形の大きな孔を有するマスクを用いれば，この円形の接着領域内に限定して，細胞の運動などを長時間調べることが可能となる。
【００３６】
なお、さらに２４時間培養し、増殖が進んで細胞が接着領域に接着しきれないほどの数になった場合には、これらの細胞は基材には接着できずに浮遊した状態となった。しかしながら、浮遊細胞は吸引して除去することで接着領域に接着した細胞を観察可能であった。
【００３７】
５．様々な形状のＣｏｓ１細胞シートの作製
マスクにおいて、幅６００μｍのダイヤ形やスペード形の孔を有する以外は、上記と同様の方法でプラズマ処理及び細胞培養を行った。結果を図６（ａ）、（ｂ）に示す。
【００３８】
図６（ａ）、（ｂ）に示すとおり、孔の形状に従って、すなわち孔の形状に沿った接着領域内に細胞が増殖し、孔の形状に沿った細胞シートを形成していること、及び非細胞接着領域には細胞が移動していないことが明らかとなった。このように、本発明を用いれば、任意の形状の細胞シートを作製することが可能となることが確認された。
【００３９】
６．非接着領域の染色
上記で用いたＬｉｐｉｄｕｒｅはリン脂質類似構造を有するので、リン脂質に結合すると赤い蛍光を発する蛍光色素で染色することができる。上記「１．培養基材の作製」と同様の方法で培養基材を作製し、かかる培養基材上にＣｅｌｌＭａｓｋ  Ｏｒａｎｇｅ（ＭｏｌｅｃｕｌａｒＰｒｏｂｅ社製）を加え得て１分、２２℃経過後に蛍光顕微鏡で観察した結果を図７に示す。なお、ＣｅｌｌＭａｓｋ  Ｏｒａｎｇｅはリン脂質に結合すると赤い蛍光を発する色素である。
【００４０】
図７から明らかなように、Ｌｉｐｉｄｕｒｅにおけるプラズマ処理されていな非接着領域のみが蛍光顕微鏡で観察すると赤く染色されていた。かかる方法により、細胞接着領域と非接着領域の区別がつきやすく、細胞観察をより視認しやすくすることが可能となる。また、細胞のトラッキングを行う場合に、観察対象の細胞や接着領域を探しやすくすることが可能となる。
【００４１】
７．まとめ
上記結果により、本発明を用いれば、培養基材上に細胞接着領域を多数配置することで「細胞マイクロアレイ」を作製することも可能となる。薬剤の効果を調べるために、従来は９６ｗｅｌｌ培養器を用い、それぞれのｗｅｌｌに細胞を接種し、そこに薬剤を投入していた。しかしながら、９６ｗｅｌｌの培養器に細胞を接種する操作は時間がかかり煩雑であった。一方、シャーレなどの培養基材上に「細胞マイクロアレイ」を形成することができれば、９６ｗｅｌｌ培養器を使うことなく一度に薬剤の効果を調べることが可能となる。
【００４２】
また、本発明を用いれば、「細胞マイクロアレイ」間の細胞のシグナル伝達を細胞間の接着なしで調べることが出来る。細胞同士が接着している場合、細胞接着を通した細胞間コミュニケーションと外液を介した拡散性のサイトカインのような細胞間コミュニケーションとを区別するのは困難である。一方で、本発明では非接着領域には細胞が無いために、非接着領域で細胞を隔てた場合には、確実に細胞同士が非接着となり、細胞接着の影響を除外して細胞間コミュニケーションを調べることができる。
【００４３】
このほか、本発明を用いれば任意の形状、大きさで細胞シートを作製可能であることから、細胞をバイオセンサー、バイオリアクター、人工臓器、再生医療としても利用可能になる。加えて、接着領域のみに細胞が接着することから、実験に必要な細胞数（特に幹細胞等の貴重な細胞種）を最小限とすることや、投与する薬剤を必要最小限の量で足りるというメリットを有するほか、細胞に薬剤が作用しやすくなるため、薬剤の効果検証やスクリーニングとしても有用である。
【図１】
2019110819.tif 000006
【図２】
2019110819.tif 000007
【図３】
2019110819.tif 000008
【図４】
2019110819.tif 000009
【図５】
2019110819.tif 000010
【図６】
2019110819.tif 000011
【図７】
2019110819.tif 000012